ДЕТАЛЬ ЧАСОВОГО МЕХАНИЗМА

1. Металлическая ось (1) для детали часов, содержащая, по меньшей мере, одну цапфу, по меньшей мере, на одном из своих концов, отличающаяся тем, что в качестве металла для ее изготовления использована аустенитная сталь, аустенитный кобальтовый сплав или аустенитный никелевый сплав с целью ограничения чувствительности оси к воздействию магнитных полей, а также тем, что, по меньшей мере, внешняя поверхность (5) указанной, по меньшей мере, одной цапфы (3) подвергнута упрочнению на заданную глубину относительно центра оси.
d
2. Ось (1) по п.1, отличающаяся тем, что заданная глубина упрочнения составляет от 5% до 40% общего диаметра ().
3. Ось (1) по п.1, отличающаяся тем, что упрочненная наружная поверхность (5) содержит диффундированные атомы, по меньшей мере, одного химического элемента.
4. Ось (1) по п.3, отличающаяся тем, что указанный, по меньшей мере, один химический элемент является неметаллом.
5. Ось (1) по п.4, отличающаяся тем, что указанный, по меньшей мере, один неметалл представляет собой азот и/или углерод.
6. Ось (1) по п.1, отличающаяся тем, что твердость упрочненной наружной поверхности (5) составляет более 1000 HV.
7. Ось (1) по любому из пп.1-6, отличающаяся тем, что металл, из которого изготовлена данная ось, выбран из группы, в состав которой входят аустенитные хромоникелевые нержавеющие стали, содержащие, по меньшей мере, 16,5% Cr и 10% Ni, аустенитные кобальтовые стали, содержащие, по меньшей мере, 39% кобальта, и аустенитные никелевые стали, содержащие, по меньшей мере, 33% никеля.
8. Ось (1) по п.7, отличающаяся тем, что металл, из которого изготовлена данная ось, выбран из группы, в состав которой входят аустенитная сталь X2CrNiMol7-12-2+Su+Cu, аустенитный кобальтовый сплав K13C20N16Fe15D7 и аустенитный никелевый сплав, содержащий 35% Ni, 20% Cr, 10% Mo, 33% Co, и различные добавки.
9. Ось (1) по п.1, отличающаяся тем, что данная ось содержит две цапфы.
10. Деталь часового механизма, отличающаяся тем, что данная деталь содержит ось (1) по п.1.
11. Деталь часового механизма, отличающаяся тем, что данная деталь содержит ось баланса (1), ось анкера и/или анкерный триб, содержащий ось по п.1.
12. Способ изготовления оси (1), включающий в себя следующие операции:
а) изготовление оси (1) из базовой аустенитной стали (5), аустенитного кобальтового сплава или аустенитного никелевого сплава с целью ограничения чувствительности к воздействию магнитных полей оси, содержащей, по меньшей мере, одну цапфу, по меньшей мере, на одном из своих концов;
b) диффундирование атомов на заданную глубину, по меньшей мере, наружной поверхности указанной, по меньшей мере, одной цапфы (3), с целью повышения твердости цапфы (3) в зонах воздействия главных напряжений при сохранении высокой общей прочности.
d
13. Способ по п.12, отличающийся тем, что заданная глубина составляет от 5% до 40% общего диаметра () цапф (3).
14. Способ по п.12 или 13, отличающийся тем, что на этапе диффундирования производится диффузия атомов, по меньшей мере, одного химического элемента.
15. Способ по п.14, отличающийся тем, что данные атомы содержат атомы, по меньшей мере, одного неметалла.
16. Способ по п.15, отличающийся тем, что указанный, по меньшей мере, один неметалл представляет собой азот и/или углерод.
17. Способ по п.12, отличающийся тем, что на этапе b) производится термохимическое диффундирование.
18. Способ по п.12, отличающийся тем, что на этапе b) производится ионная имплантация, после которой может производиться или может не производиться диффузионная обработка.
19. Способ по п.12, отличающийся тем, что после этапа b) производится обкатка и/или полировка цапф (3).